(57)【要約】【課題】  各種製品や材料に塗布又はディッピング処理することで、あるいはシート材にすることで、容易に不燃性及び放射線遮蔽性を付与できるエマルション組成物の提供を目的とする。【解決手段】エチレン−酢酸ビニル共重合体（ＥＶＡ）とポリホウ酸ナトリウムとを、セルロース誘導体からなる乳化剤又は乳化安定剤を用いて乳化混合分散させたことを特徴とする。【選択図】  なし【特許請求の範囲】
【請求項１】
エチレン−酢酸ビニル共重合体（ＥＶＡ）とポリホウ酸ナトリウムとを、セルロース誘導体からなる乳化剤又は乳化安定剤を用いて乳化混合分散させたことを特徴とする不燃及び放射線遮蔽性エマルション組成物。
【請求項２】
さらに、放射線遮蔽性金属粒子を混合したことを特徴とする請求項１記載の不燃及び放射線遮蔽性エマルション組成物。
【発明の詳細な説明】
【技術分野】
【０００１】
本発明は不燃性及び放射線の遮蔽性を有するエマルション組成物に関する。
【背景技術】
【０００２】
広義の放射線には粒子線と電磁波があり、粒子線にはα線、β線、陽子線、中性子線等が含まれ、電磁波にはγ線、Ｘ線等が含まれる。
γ線を遮蔽する塗料としてガンマシールド株式会社から商品名「ガンマシールド」が市販されているが、中性子線の遮蔽効果や不燃性を有していない。
本出願人は先に、エチレン−酢酸ビニル共重合樹脂にポリホウ酸ナトリウムを混合した不燃性材料を提案している（特許文献１）。
本発明は先の発明をさらに改善したものである。
【先行技術文献】
【特許文献】
【０００３】
【特許文献１】特願２０１１−１５３２５０号
【発明の概要】
【発明が解決しようとする課題】
【０００４】
本発明は各種製品や材料に塗布又はディッピング処理することで、あるいはシート材にすることで、容易に不燃性及び放射線遮蔽性を付与できるエマルション組成物の提供を目的とする。
【課題を解決するための手段】
【０００５】
本発明に係る不燃及び放射線遮蔽性エマルション組成物は、エチレン−酢酸ビニル共重合体（ＥＶＡ）とポリホウ酸ナトリウムとを、セルロース誘導体からなる乳化剤又は乳化安定剤を用いて乳化混合分散させたことを特徴とする。
【０００６】
エチレン−酢酸ビニル共重合体は、エチレンと酢酸ビニルの配合割合により融点等の物性が変化し、酢酸ビニルの配合割合が多い方が融点が低下する。
また、この共重合体は接着性を有する。
ＥＶＡを乳化分散させエマルション化するには、一般的にポリビニルアルコール（ＰＶＡ）が用いられている。
一方、ポリホウ酸ナトリウムは、ホウ酸、ホウ砂を原料にして、ホウ酸又はホウ砂単独の溶解度（２０℃）以上に濃度を高くした水溶液として本出願人が商品名「ファイアレスＢリキッド」として販売している。
ポリホウ酸ナトリウムは、１５０℃以上の温度で発砲化し、不燃、難燃性を示す。
本明細書で不燃性とは、特にことわりがない場合に難燃性を含めた広義の意味で使用する。
このポリホウ酸ナトリウムの成分であるホウ素化合物は、中性子線等の粒子線の遮蔽効果が高い。
そこで本発明者は、ＥＶＡエマルションにポリホウ酸ナトリウムを混合できれば、不燃性の付与と中性子線等の放射線遮蔽性の付与の両方の効果を有するエマルション組成物が得られると考え、研究開発を進めた。
しかし、ＰＶＡを乳化剤又は乳化安定剤として用いたＥＶＡエマルションにポリホウ酸ナトリウムを添加すると、ＰＶＡがゲル化してしまいエマルションを得ることができなかった。
そこで本発明者がＰＶＡに代わる乳化剤等を検討した結果、乳化剤又は乳化安定剤にセルロース誘導体を用いるとポリホウ酸ナトリウムがセルロース誘導体に有する極性基と水素結合し、安定したエマルションが得られることが判明し本発明に至った。
ここでセルロース誘導体には、ヒドロキシエチルセルロース（ＨＥＣ），ヒドロキシプロピルセルロース（ＨＰＣ），カルボキシメチルセルロース（ＣＭＣ）等が例として挙げられる。
好ましくはヒドロキシエチルセルロースである。
また、ポリホウ酸ナトリウムはファイアレスＢリキッドをそのまま使用してもよいが、スプレードライ法や凍結乾燥法により粉末にしたものを添加混合分散させてもよい。
また、必要に応じて界面活性剤を加えてもよい。
【０００７】
本発明に係るエマルション組成物にはさらに、放射線遮蔽性金属粒子を混合することも可能である。
例えば、タングステンや鉛の粉末を混合するとγ線等の放射線を遮蔽する効果が高くなる。
従って、ＥＶＡエマルションにポリホウ酸ナトリウムとタングステン等の金属粉末を混合すると、不燃性で中性子線等の粒子線及びγ線等の電磁波の両方の放射線を遮蔽することができるエマルション組成物が得られる。
本発明に係るエマルション組成物には必要に応じて炭酸カルシウム等の不燃物質を混合してもよい。
【発明の効果】
【０００８】
本発明に係るエマルション組成物は、ＥＶＡの有する接着性が発現することから木材，合板，紙，付織布，繊維等の基材，生地や製品に塗布することで、あるいはこれらの基材，生地，製品等をディッピング処理することで容易に不燃性と放射線遮蔽性を付与することができる。
【０００９】
また、本発明に係るエマルション組成物は建築物の壁材、天井材、フロア材等に塗布及び乾燥させることで、建築物に不燃性、放射線遮蔽性を付与することができる。
ＥＶＡの樹脂性を利用すると、本発明に係るエマルション組成物はシート材にすることもできる。
よって、放射性物質を遮蔽する保護シート材にもなる。
また、不燃及び放射線遮蔽性を有する各種製品の接着剤として使用できる。
上記のような用途を組み合せることで、不燃性及び放射線遮蔽性を有する各種製品を得ることができる。
例えば、建築資材，梱包資材等の各種資材のみならず保護手袋，防護服等の衣類等としても展開できる。
【発明を実施するための形態】
【００１０】
＜実施例１＞
【００１１】
エチレン−酢酸ビニル共重合体（ＥＶＡ）を乳化剤又は乳化安定剤にヒドロキシエチルセルロース（ＨＥＣ）を用いて水中に乳化分散させたＥＶＡエマルション（固形分５０質量％）を作成した。
これに、ファイアレスＢリキッドをドライスプレーして得られたポリホウ酸ナトリウムの粉末を、ＥＶＡエマルションの固形分に対して約５０質量％になるように混合分散した。
このようにして得られたポリホウ酸ナトリウム混合ＥＶＡエマルションを用いてシート材を製作した。
このシート材を米国の「Underwriten's Laboratoies，Inc．」が制定したＵＬ，９４ＶＴＭ試験を実施した結果、難燃性Ｖ−０規準をクリアした。
＜実施例２＞
【００１２】
実施例１にて用いたＥＶＡエマルションに対して、その固形分と同質量のポリホウ酸ナトリウムの粉末を混合したポリホウ酸ナトリウム混合エマルションを合板の表面に塗布した。
この合板を用いて、不燃試験を実施した。
その結果、消防法施工規則第４条の３の４５°メッケルバーナー法による合格基準をクリアした。
ポリホウ酸ナトリウムは配合量が多くなると、不燃性、中性子線遮蔽性が向上し、ＥＶＡエマルションの固形分に対して、１０〜２００質量％添加できる。
好ましくは４０〜１２０質量％である。
＜実施例３＞
【００１３】
実施例２にて用いたポリホウ酸ナトリウム混合ＥＶＡエマルションにＥＶＡエマルションの固形分と同質量のタングステン粉末を混合し、厚さ１ｍｍのシート材を作成した。
このシート材を上記ＵＬ試験に供したところ５Ｖ−Ａの基準をクリアした。
また、このシート材を放射線量１１．０μＳｖ／ｈの汚染土壌にかぶせたところ、γ線を約５５％遮蔽することができた。
なお、比較として市販の塗料（ガンマシールド）を用いたものはγ線が７％しか減少しなかった。
タングステンは、混合量が多くなるに従い、γ線の遮蔽効果が高くなり、ＥＶＡエマルション固形分に対して、１０〜４００質量％混合できる。
混合量が多くなると、相対的に重くなるので、好ましくは、５０〜２００質量％である。